(57)【要約】【目的】透明感を有し、しかも金属的な煌めきを持ち、装飾性に優れた建築用ガラス物品と、その製造方法を提供する。【構成】この建築用ガラス物品１０は、９００×１２００×１８ｍｍの大きさを有し、その内部及び外表面には、多数個の金属片１１と気孔１２を含有している。金属片１１は、金箔である。【選択図】        図１
2004203657.tif 000002
【特許請求の範囲】
【請求項１】
金及び／又は白金族元素を主成分とする金属片を含有することを特徴とする建築用ガラス物品。
【請求項２】
金属片の厚みが、２ｍｍ以下であることを特徴とする請求項１記載の建築用ガラス物品。
【請求項３】
波長４００〜７００ｎｍの範囲における平均透過率（肉厚７ｍｍ）が５０％以上のガラスからなることを特徴とする請求項１記載の建築用ガラス物品。
【請求項４】
１０2〜１０12個／ｋｇの気孔を有することを特徴とする請求項１記載の建築用ガラス物品。
【請求項５】
金及び／又は白金族元素を主成分とする金属片と、複数個のガラス小体を準備し、これらを耐火性容器内に充填した後、熱処理することによって、各ガラス小体を融着一体化させることを特徴とする建築用ガラス物品の製造方法。
【発明の詳細な説明】
【０００１】
【産業上の利用分野】
本発明は、金属的な煌めきを持ち、装飾性に優れた建築用ガラス物品と、その製造方法に関するものである。
【０００２】
【従来の技術】
建築物の形状や装飾の多様化に伴って、デザインの面から建築物の一部に、装飾性を有するガラス物品が使用されることが多くなってきている。
【０００３】
この種の建築用ガラス物品としては、型板ガラス、着色ガラス、特殊塗料を焼き付けたファッションガラス、網入・線入板ガラス等が市販されている。また最近では、透光性樹脂に多数の石材を混入した建築材料（例えば特許文献１）や、ガラス内部に多数の気孔を有する建築材料（例えば特許文献２）も提案されている。
【０００４】
【特許文献１】
特開平５−２７９５０９号公報
【特許文献２】
特開２００１−１８０９５３号公報
【０００５】
【発明が解決しようとする課題】
ところで近年、ホテルのロビーに設置されるパーティションには、できるだけ高級感を出すことが望まれ、例えば透明感があり、しかも金属光沢を持つパーティションが要求されている。
【０００６】
しかしながら従来の装飾性を有する建築用ガラス物品は、その要求を満足するものではない。つまり型板ガラスは表面に凹凸形状を形成して装飾し、着色ガラスは採色で装飾し、ファッションガラスは形状と採色で装飾したものであり、いずれも透明ではあるが、金属的な煌めきをもった装飾を施すことはできない。また網入・線入板ガラスは、ガラス中に金属線を含有するものであり、この金属線は、板ガラスの破損時の安全性を高めるという効果はあるものの、金属光沢はなく、装飾性に優れたものではない。
【０００７】
また特許文献１の建築材料は、光を適当な状態で透過させることにより視覚的な美観を奏させるものであるが、樹脂は、紫外線、熱、水分等によって劣化し、変色やひび割れを発生しやすいため、長期間に亘って高い透光性を維持することが困難である。また特許文献１には、裏面側に金箔を貼り付けることも記載されているが、この場合には、透光性が失われると共に、金箔の一部が剥がれやすく、却って美観が損なわれる虞れがある。
【０００８】
また特許文献２の建築材料は、内部に多数の気孔を有し、平均透過率が１５〜８５％であるため、ガラスの質感に富んだ外観を呈するが、金属光沢は得られない。
【０００９】
本発明は、上記事情に鑑みなされたものであり、その目的とするところは、透明感を有し、しかも金属的な煌めきを持ち、装飾性に優れた建築用ガラス物品と、その製造方法を提供することである。
【００１０】
【課題を解決するための手段】
本発明の建築用ガラス物品は、金及び／又は白金族元素を主成分とする金属片を含有することを特徴とする。
【００１１】
また本発明の建築用ガラス物品の製造方法は、金及び／又は白金族元素を主成分とする金属片と、複数個のガラス小体を準備し、これらを耐火性容器内に充填した後、熱処理することによって、各ガラス小体を融着一体化させることを特徴とする。
【００１２】
【発明の実施の形態】
本発明の建築用ガラス物品は、金及び／又は白金族元素を主成分とする金属片を含有するため、金属的な煌めきを持ち、装飾性に優れている。つまり、金を主成分とする金属片をガラス内部に含有すると、金色の光が金属片から放射されることになるため、金属的な煌めきを持ち、しかも立体感を有し、装飾性に優れたガラス物品が得られる。また白金族元素を主成分とする金属片をガラス内部に含有すると、銀色の光が金属片から放射されることになるため、全体的に金属的な煌めきを持ち、しかも立体感を有し、装飾性に優れたガラス物品が得られる。
【００１３】
また本発明における金属片は、金や白金族元素を主成分とするため、熱的、化学的に非常に安定であり、高温下でも変質することがない。よって金属片が、ガラス物品の外表面に埋入され、その一部が空気中に露出していても、長期間に亘って酸化することはなく、光沢を維持することができる。尚、金を主成分とする金属片としては、金の含有量が３７質量％以上のものが適しており、白金族元素を主成分とする金属片としては、白金やパラジウムからなるものが適している。
【００１４】
また金属片は厚みが大きくなりすぎると、ガラスとの膨張差でクラックが生じる虞れがあるため、その厚みは２ｍｍ以下（好ましくは１ｍｍ以下、より好ましくは０．５ｍｍ以下が適当である。
【００１５】
さらに本発明で使用するガラスは、波長４００〜７００ｎｍの範囲における平均透過率（肉厚７ｍｍ）で、５０％以上（好ましくは６０％以上、より好ましくは７０％以上）であると、高い透明感が得られ、金属片による金属的な煌めきの効果が発揮されやすいため好ましい。
【００１６】
また本発明のガラス物品は、１０2〜１０12個／ｋｇの気孔を有すると、外部からガラス物品の表面に入射した可視光が気孔で反射したり、散乱し、全く気孔の存在しないガラス物品とは異なる趣を醸し出すことができる。
【００１７】
さらに本発明のガラス物品は、透明感を維持し、金属片による金属的な煌めきが損なわれない範囲で、着色させることも可能である。ガラス物品を着色させる方法としては、ガラス中に着色成分を添加したり、無機顔料を混合する方法がある。着色成分としては、ＭｎＯ2、Ｆｅ2Ｏ3、ＣｏＯ、Ｃｒ2Ｏ3、ＮｉＯ、ＣｕＯ、Ｖ2Ｏ5等が適当である。また無機顔料としては、ＮｉＯ、ＭｎＯ2、ＣｏＯ、Ｆｅ2Ｏ3、Ｃｒ2Ｏ3等の単体の着色酸化物、或いはＺｎ−Ｃｒ−Ｎｉ−Ａｌスピネル、Ｓｎ−Ｓｉ−Ｃａ−Ｃｒ−Ｚｎスフェイン、Ｚｒ−Ｓｒ−Ｐｒジルコン、Ｚｒ−Ｓｉ−Ｖ−Ｐｒジルコン、Ｚｒ−Ｓｉ−Ｖジルコン、Ａｌ−Ｃｏ−Ｃｒ−Ｚｎスピネル、Ａｌ−Ｚｎ−Ｆｅ−Ｃｒスピネル、Ｆｅ−Ｃｒ−Ｚｎ−Ａｌスピネル、Ｆｅ−Ｃｒ−Ｚｎスピネル、Ｆｅ−Ｃｒ−Ｎｉ−Ｍｎスピネル等の多成分系の着色酸化物が適当であり、これらを混合して使用しても良い。
【００１８】
また本発明の建築用ガラス物品は、各種の方法によって製造することができるが、特に集積法によって製造すると、金属片と気孔をガラス内部に均等に分散させやすいため好ましい。
【００１９】
以下、本発明の建築用ガラス物品を集積法により製造する方法について説明する。
【００２０】
まずＮａ2Ｏ−ＣａＯ系ガラスからなる成形体を粉砕したり、溶融ガラスを水中に投入し、水砕することによってガラス小体を作製する。ガラス小体は、特に形状は限定されず、例えば粒状、小片状、薄片状のものが使用できる。さらに金や白金族元素を主成分とする金属片（例えば金箔や白金箔）を複数枚準備する。
【００２１】
次に、耐火性容器を準備し、この容器内部を離型剤で覆う。耐火性容器は、１１００℃以下の温度で軟化変形しない材質のものを使用すべきであり、ムライト、コージエライト、アルミナセラミック等が適している。また離型剤としては、珪砂、アルミナ粉末、ジルコニア粉末、石膏粉末等の耐火性セラミック粉末を使用し、これをエアースプレー法、ハケ塗り法、或いは浸漬法によって容器内部に塗布しても良いが、セラミックファイバーシートを使用すると、容器内部に配置するだけで良いため作業性を軽減することができる。特に主成分がアルミナ、シリカ、シリカ−アルミナ又はジルコニアを含むセラミックファイバーシートは離型性に優れ、しかも熱処理後に離型剤を除去しやすいため好ましい。
【００２２】
その後、上記ガラス小体の多数個を耐火性容器内に充填する。この際、複数枚の金属片をガラス小体に分散させる。これを所定の条件で熱処理すると、各ガラス小体が軟化変形し、融着一体化し、ガラス内部や外表面に金属片を含有するガラス物品が形成される。尚、この熱処理温度は、ガラス小体同志の融着が起こり、十分な機械的強度が得られるが、金属片の材料の融点より低い温度に設定される。つまり本発明で使用するガラスは、使用する金属片の融点より低い温度で軟化変形することが要求される。例えば、金を主成分とする金属片は、比較的融点が低いため、Ｎａ2Ｏ−ＣａＯ系ガラスが適している。また白金族元素を主成分とする金属片は、非常に融点が高いため、Ｂ2Ｏ3−ＳｉＯ2系ガラス、Ａｌ2Ｏ3−ＳｉＯ2系ガラス、あるいはＢ2Ｏ3−Ａｌ2Ｏ3−ＳｉＯ2系ガラスが使用できる。
【００２３】
【実施例】
以下、本発明を実施例に基づいて詳細に説明する。
（実施例１）
図１は、本発明の建築用ガラス物品１０を示す斜視図である。この建築用ガラス物品１０は、９００×１２００×１８ｍｍの大きさを有し、その内部及び外表面には、多数個の金属片１１と気孔１２を含有している。金属片１１は、金箔である。また気孔１２の数は、目視観察によって約１０7個／ｋｇである。
【００２４】
この建築用ガラス物品１０は、質量％で、ＳｉＯ2  ７２％、Ａｌ2Ｏ3  ２％、ＣａＯ  ８％、ＭｇＯ  ４％、Ｎａ2Ｏ＋Ｋ2Ｏ  １４％からなり、３０〜３８０℃における平均熱膨張係数が８５×１０-7／℃、波長４００〜７００ｎｍの範囲における平均透過率（肉厚７ｍｍ）が８０％のガラスから作製されている。
【００２５】
この建築用ガラス物品１０は、以下のようにして作製した。
【００２６】
まず離型剤としてアルミナセラミックファイバーシートを底面と側面に配置したアルミナセラミック製の耐火性容器の内部に、平均粒径が３ｍｍのガラス小体を充填した。またガラス小体の中には、厚さ８０μｍで約５ｍｍ角の金箔を数十枚分散させた。
【００２７】
その後、これを９５０℃で１００分間熱処理すると、各ガラス小体が軟化変形し、互いに融着一体化すると共に、一部のガラス小体の間隙が残存して気孔が形成された。これによってガラス内部と外表面に多数の金属片１１と気孔１２を含有する建築用ガラス物品１０が得られた。この建築用ガラス物品１０に光線を照射したところ、金色の光沢を持つ金属片１１が煌めき、装飾性に優れていた。
（実施例２）
実施例１と同様の耐火性容器の内部に、平均粒径が３ｍｍのガラス小体（質量％で、ＳｉＯ2  ６０％、Ａｌ2Ｏ3  １５％、Ｂ2Ｏ3  １０％、ＣａＯ  ５％、ＳｒＯ  ６％、ＢａＯ  ２％、ＺｎＯ  ０．５％、ＺｒＯ2  ０．５％、Ｓｂ2Ｏ3  １％からなり、３０〜３８０℃における平均熱膨張係数が３７×１０-7／℃、波長４００〜７００ｎｍの範囲における平均透過率（肉厚７ｍｍ）が８７％）を充填した。またガラス小体の中には、厚さ８０μｍで約５ｍｍ角の白金箔を数十枚分散させた。
【００２８】
その後、これを１１００℃で１００分間熱処理すると、各ガラス小体が軟化変形し、互いに融着一体化すると共に、一部のガラス小体の間隙が残存して気孔が形成された。これによってガラス内部と外表面に多数の金属片１１と気孔１２を含有する建築用ガラス物品１０が得られた。この建築用ガラス物品１０に光線を照射したところ、銀色の光沢を持つ金属片１１が煌めき、装飾性に優れていた。
【００２９】
【発明の効果】
以上のように本発明の建築用ガラス物品は、金及び／又は白金族元素を主成分とする金属片を含有するため、金属的な煌めきを持ち、装飾性に優れているため、ホテル等のロビーに設置されるパーティションとして好適であり、その以外にも、ガラスブロック、窓材、化粧板、ガラスブリック等の建築材料として好適である。
【００３０】
また本発明の製造方法によると、ガラス全体に均等に金属片を分散することができ、金属的な煌めきを持つ建築用ガラス物品を容易に得ることが可能である。
【図面の簡単な説明】
【図１】本発明の建築用ガラス物品を示す斜視図である。
【符号の説明】
１０  建築用ガラス物品
１１  金属片
１２  気孔
【図１】
2004203657.tif 000003